酸化物換算組成のガラス全質量に対して、質量でP2O5成分を5.0以上40.0以下、Nb2O5成分を10.0以上60.0以下含有し、分光透過率が70を示す波長λ70が500nm以下であり、500°C以上1200°C以下の液相温度を有する光学ガラス。酸化物換算組成のガラス全質量に対して、質量でTiO2成分0~30.0及び/又はBaO成分0~20.0及び/又はSiO2成分0~10.0の各成分をさらに含有する請求項1記載の光学ガラス。酸化物換算組成のガラス全質量に対して、質量でTiO2成分の含有量が12.0以下である請求項2記載の光学ガラス。酸化物換算組成のガラス全質量に対して、質量でBaO成分の含有量が13.0以下である請求項2又は3記載の光学ガラス。酸化物換算組成のガラス全質量に対して、質量でSiO2成分の含有量が2.0以下である請求項2から4のいずれか記載の光学ガラス。酸化物換算組成のガラス全質量に対して、質量でLi2O成分0~10.0及び/又はNa2O成分0~15.0及び/又はK2O成分0~10.0未満の各成分をさらに含有する請求項1から5のいずれか記載の光学ガラス。酸化物換算組成のガラス全質量に対して、質量でK2O成分の含有量が0.1以上である請求項6記載の光学ガラス。酸化物換算組成のガラス全質量に対する質量和Li2ONa2OK2Oが15.0以下である請求項6又は7記載の光学ガラス。酸化物換算組成のガラス全質量に対して、質量でMgO成分0~5.0及び/又はCaO成分0~10.0及び/又はSrO成分0~10.0の各成分をさらに含有する請求項1から8のいずれか記載の光学ガラス。酸化物換算組成のガラス全質量に対する質量和MgOCaOSrOBaOが20.0以下である請求項9記載の光学ガラス。酸化物換算組成のガラス全質量に対して、質量でY2O3成分0~10.0及び/又はLa2O3成分0~10.0及び/又はGd2O3成分0~10.0の各成分をさらに含有する請求項1から10のいずれか記載の光学ガラス。酸化物換算組成のガラス全質量に対する質量和Y2O3La2O3Gd2O3が20.0以下である請求項11記載の光学ガラス。酸化物換算組成のガラス全質量に対して、質量でB2O3成分0~10.0及び/又はGeO2成分0~10.0及び/又はBi2O3成分0~15.0及び/又はZrO2成分0~10.0及び/又はZnO成分0~10.0及び/又はAl2O3成分0~10.0及び/又はTa2O5成分0~10.0及び/又はWO3成分0~20.0及び/又はSb2O3成分0~1.0の各成分をさらに含有する請求項1から12のいずれか記載の光学ガラス。1.70以上2.20以下の屈折率ndを有し、10以上25以下のアッベ数νdを有する請求項1から13のいずれか記載の光学ガラス。粉末法による化学的耐久性耐酸性がクラス1~5である請求項1から14のいずれか記載の光学ガラス。請求項1から15のいずれか記載の光学ガラスからなる光学素子。こうした光学素子の製造には、ガラス材料を加熱軟化してプレス成形リヒートプレス成形して得られた成形ガラスを研削及び研磨する方法や、ゴブ又はガラスブロックを切断し研削及び研磨したプリフォーム材、若しくは公知の浮上成形等により成形されたプリフォーム材を加熱軟化して、高精度な成形面を持つ金型でプレス成形する方法精密プレス成形が用いられている。しかしながら、特許文献1で開示されたガラスは、アッベ数νdが低いほど可視光に対する透明性が低くλ70の値が大きく、アッベ数νdの低いガラスは黄色や橙色に着色している。そのため、特許文献1で開示されたガラスは、所望の高分散を有していても、可視領域の光を透過させる用途には適さない。また、特許文献1及び2で開示されたガラスは、ガラスを作製する際に失透が発生し易い問題点があった。さらに、ガラスを作製した際の失透を免れたガラスは、リヒートプレスによりプレス成形されたガラスを研磨加工する際や、ガラスを研磨加工してプリフォーム材を作製する際に、曇りが生じ易い問題点があった。ひとたび失透や曇りが生じたガラスからは、特に可視領域の光を制御するような光学素子を作製することが困難であった。本発明は、上記問題点に鑑みてなされたものであって、その目的とするところは、屈折率ndが所望の範囲内にありながらも低いアッベ数νdを有し、可視光に対する透明性が高く、且つガラスの作製時及び加工時に失透や曇りが生じ難く、研磨加工によるプリフォーム材や光学素子の作製を行い易い光学ガラス、及び光学素子を提供することにある。本発明者らは、上記課題を解決するために、鋭意試験研究を重ねた結果、所定量のP2O5成分及びNb2O5成分を含有することによって、ガラスの高屈折率化が図られながらも、分散が高められて低いアッベ数が得られ、ガラスの可視光に対する透明性が高められ、ガラスの液相温度が低くなり、且つ耐酸性が高められることを見出し、本発明を完成するに至った。具体的には、本発明は以下のようなものを提供する。1酸化物換算組成のガラス全質量に対して、質量でP2O5成分を5.0以上40.0以下、Nb2O5成分を10.0以上60.0以下含有し、分光透過率が70を示す波長λ70が500nm以下であり、500°C以上1200°C以下の液相温度を有する光学ガラス。2酸化物換算組成のガラス全質量に対して、質量でTiO2成分0~30.0及び/又はBaO成分0~20.0及び/又はSiO2成分0~10.0の各成分をさらに含有する1記載の光学ガラス。3酸化物換算組成のガラス全質量に対して、質量でTiO2成分の含有量が12.0以下である2記載の光学ガラス。4酸化物換算組成のガラス全質量に対して、質量でBaO成分の含有量が13.0以下である2又は3記載の光学ガラス。5酸化物換算組成のガラス全質量に対して、質量でSiO2成分の含有量が2.0以下である2から4のいずれか記載の光学ガラス。6酸化物換算組成のガラス全質量に対して、質量でLi2O成分0~10.0及び/又はNa2O成分0~15.0及び/又はK2O成分0~10.0未満の各成分をさらに含有する1から5のいずれか記載の光学ガラス。7酸化物換算組成のガラス全質量に対して、質量でK2O成分の含有量が0.1以上である6記載の光学ガラス。8酸化物換算組成のガラス全質量に対する質量和Li2ONa2OK2Oが15.0以下である6又は7記載の光学ガラス。9酸化物換算組成のガラス全質量に対して、質量でMgO成分0~5.0及び/又はCaO成分0~10.0及び/又はSrO成分0~10.0の各成分をさらに含有する1から8のいずれか記載の光学ガラス。10酸化物換算組成のガラス全質量に対する質量和MgOCaOSrOBaOが20.0以下である9記載の光学ガラス。11酸化物換算組成のガラス全質量に対して、質量でY2O3成分0~10.0及び/又はLa2O3成分0~10.0及び/又はGd2O3成分0~10.0の各成分をさらに含有する1から10のいずれか記載の光学ガラス。12酸化物換算組成のガラス全質量に対する質量和Y2O3La2O3Gd2O3が20.0以下である11記載の光学ガラス。13酸化物換算組成のガラス全質量に対して、質量でB2O3成分0~10.0及び/又はGeO2成分0~10.0及び/又はBi2O3成分0~20.0及び/又はZrO2成分0~10.0及び/又はZnO成分0~10.0及び/又はAl2O3成分0~10.0及び/又はTa2O5成分0~10.0及び/又はWO3成分0~20.0及び/又はSb2O3成分0~1.0の各成分をさらに含有する1から12のいずれか記載の光学ガラス。141.70以上2.20以下の屈折率ndを有し、10以上25以下のアッベ数νdを有する1から13のいずれか記載の光学ガラス。15粉末法による化学的耐久性耐酸性がクラス1~5である1から14のいずれか記載の光学ガラス。161から15のいずれか記載の光学ガラスからなる光学素子。本発明によれば、所定量のP2O5成分及びNb2O5成分を含有することによって、ガラスの高屈折率化が図られながらも、ガラスの分散が高められ、ガラスの可視光に対する透明性、耐失透性及び耐酸性が高められる。このため、屈折率ndが所望の範囲内にありながらも低いアッベ数νdを有し、可視光に対する透明性が高く、且つガラスの作製時及び加工時に失透や曇りが生じ難く、研磨加工によるプリフォーム材や光学素子の作製を行い易い光学ガラス、及び光学素子を提供できる。本発明の光学ガラスは、酸化物換算組成のガラス全質量に対して、質量でP2O5成分を5.0以上40.0以下、Nb2O5成分を10.0以上60.0以下含有し、分光透過率が70を示す波長λ70が500nm以下であり、500°C以上1200°C以下の液相温度を有する。P2O5成分及びNb2O5成分を併用し、P2O5成分及びNb2O5成分の含有率を所定の範囲内に抑えることによって、ガラスの高屈折率化が図られながらも分散が高められ、ガラスの可視光に対する透明性が高められ、ガラスの液相温度が低くなり、且つ、ガラスの耐酸性が高められてガラスと研磨液や洗浄液とが接触してもガラスが侵され難くなる。このため、屈折率ndが所望の範囲内にありながらも低いアッベ数νdを有し、可視光に対する透明性が高く、且つガラスの作製時及び加工時に失透や曇りが生じ難く、研磨加工によるプリフォーム材や光学素子の作製を行い易い光学ガラス、及び光学素子を提供できる。以下、本発明の光学ガラスの実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。[ガラス成分]本発明の光学ガラスを構成する各成分の組成範囲を以下に述べる。本明細書中において、各成分の含有率は特に断りがない場合は、全て酸化物換算組成のガラス全質量に対する質量で表示されるものとする。ここで、酸化物換算組成とは、本発明のガラス構成成分の原料として使用される酸化物、複合塩、金属弗化物等が溶融時に全て分解され酸化物へ変化すると仮定した場合に、当該生成酸化物の総質量を100質量として、ガラス中に含有される各成分を表記した組成である。<必須成分、任意成分について>P2O5成分は、ガラス形成成分であり、ガラスの溶解温度を下げる成分である。特に、P2O5成分の含有率を5.0以上にすることで、ガラスの可視域における透過率を高めることができる。一方、P2O5成分の含有率を40.0以下にすることで、所望の高い屈折率を得ることができる。従って、酸化物換算組成のガラス全質量に対するP2O5成分の含有率は、好ましくは5.0、より好ましくは8.0、最も好ましくは10.0を下限とし、好ましくは40.0、より好ましくは35.0、最も好ましくは33.0を上限とする。P2O5成分は、原料として例えばAlPO33、CaPO32、BaPO32、BPO4、H3PO4等を用いてガラス内に含有できる。Nb2O5成分は、ガラスの屈折率及び分散を高める成分である。特に、Nb2O5成分の含有率を10.0以上にすることで、所望の高屈折率及び高分散を得ることができる。一方、Nb2O5成分の含有率を60.0以下にすることで、ガラスの液相温度の上昇を抑えて耐失透性を高めることができる。従って、酸化物換算組成のガラス全質量に対するNb2O5成分の含有率は、好ましくは10.0、より好ましくは20.0、最も好ましくは30.0を下限とし、好ましくは60.0、より好ましくは58.0、最も好ましくは57.0を上限とする。Nb2O5成分は、原料として例えばNb2O5等を用いてガラス内に含有できる。TiO2成分は、ガラスの屈折率及び分散を高め、ガラスの耐酸性等の化学的耐久性を高める成分であり、本発明の光学ガラス中の任意成分である。特に、TiO2成分の含有率を30.0以下にすることで、ガラスの液相温度の上昇を抑えて耐失透性を高めることができる。従って、酸化物換算組成のガラス全質量に対するTiO2成分の含有率は、好ましくは30.0、より好ましくは28.0、最も好ましくは25.0を上限とする。ここで、高い屈折率及び分散を得つつ、ガラスの可視光に対する透明性が特に高められる点では、酸化物換算組成のガラス全質量に対するTiO2成分の含有率は、好ましくは12.0、より好ましくは11.0を上限とし、最も好ましくは10.0未満とするが、特に可視光に対する透明性の高いガラスを得るために5.0未満としてもよい。TiO2成分は、原料として例えばTiO2等を用いてガラス内に含有できる。BaO成分は、ガラスの屈折率を高め、ガラスの液相温度を下げて耐失透性を高める成分であり、本発明の光学ガラス中の任意成分である。特に、BaO成分の含有率を20.0以下にすることで、所望の高屈折率を得易くし、耐失透性の低下を抑えて、耐酸性をはじめとした化学的耐久性の低下を抑えることができる。従って、酸化物換算組成のガラス全質量に対するBaO成分の含有率は、好ましくは20.0、より好ましくは18.0、最も好ましくは15.0を上限とする。ここで、特に分散の大きいアッベ数の小さいガラスが得られる点では、酸化物換算組成のガラス全質量に対するBaO成分の含有率は、好ましくは13.0を上限とし、より好ましくは10.0未満とし、最も好ましくは4.5を上限とする。BaO成分は、原料として例えばBaCO3、BaNO32、BaF2等を用いてガラス内に含有できる。SiO2成分は、着色を低減して短波長の可視光に対する透過率を高めるとともに、安定なガラス形成を促してガラスの耐失透性を高める成分であり、本発明の光学ガラス中の任意成分である。特に、SiO2成分の含有率を10.0以下にすることで、SiO2成分による屈折率の低下が抑えられるため、所望の高屈折率を得易くすることができる。従って、酸化物換算組成のガラス全質量に対するSiO2成分の含有率は、好ましくは10.0、より好ましくは8.0、最も好ましくは6.0を上限とする。ここで、特に分散の大きいアッベ数の小さいガラスが得られ易くなる点では、酸化物換算組成のガラス全質量に対するSiO2成分の含有率は、好ましくは2.0、より好ましくは1.5、最も好ましくは1.0を上限とする。SiO2成分は、原料として例えばSiO2、K2SiF6、Na2SiF6等を用いてガラス内に含有できる。Li2O成分は、ガラスの溶解温度を下げる成分であるとともに、ガラス形成時の耐失透性を高める成分であり、本発明の光学ガラス中の任意成分である。特に、Li2O成分の含有率を10.0以下にすることで、所望の高屈折率を得易くすることができ、ガラスの液相温度を低くして失透等の発生を低減できる。従って、酸化物換算組成のガラス全質量に対するLi2O成分の含有率は、好ましくは10.0、より好ましくは8.0、最も好ましくは5.0を上限とする。Li2O成分は、原料として例えばLi2CO3、LiNO3、LiF等を用いてガラス内に含有できる。Na2O成分は、ガラスの溶解温度を下げる成分であるとともに、ガラス形成時の耐失透性を高める成分であり、本発明の光学ガラス中の任意成分である。特に、Na2O成分の含有率を15.0以下にすることで、所望の高屈折率を得易くすることができ、ガラスの液相温度を低くして失透等の発生を低減できる。従って、酸化物換算組成のガラス全質量に対するNa2O成分の含有率は、好ましくは15.0、より好ましくは12.0、最も好ましくは10.0を上限とする。なお、Na2O成分は含有しなくとも所望の特性を備えた光学ガラスを得ることができるが、Na2O成分を0.1以上含有することで、ガラスの液相温度が高められるため、ガラスの耐失透性をより高めることができる。従って、この場合における酸化物換算組成のガラス全物質量に対するNa2O成分の含有率は、好ましくは0.1、より好ましくは1.0、最も好ましくは2.0を下限とする。Na2O成分は、原料として例えばNa2CO3、NaNO3、NaF、Na2SiF6等を用いてガラス内に含有できる。K2O成分は、ガラスの溶解温度を下げる成分であるとともに、ガラス形成時の耐失透性を高める成分であり、本発明の光学ガラス中の任意成分である。特に、K2O成分の含有率を10.0未満にすることで、所望の高屈折率を得易くすることができ、ガラスの液相温度を低くして失透等の発生を低減できる。従って、酸化物換算組成のガラス全質量に対するK2O成分の含有率は、好ましくは10.0未満とし、より好ましくは8.0、最も好ましくは6.0を上限とする。なお、K2O成分は含有しなくとも所望の特性を備えた光学ガラスを得ることができるが、K2O成分を0.1以上含有することで、ガラスの液相温度が高められるため、ガラスの耐失透性をより高めることができる。従って、この場合における酸化物換算組成のガラス全物質量に対するK2O成分の含有率は、好ましくは0.1、より好ましくは0.15、最も好ましくは0.2を下限とする。K2O成分は、原料として例えばK2CO3、KNO3、KF、KHF2、K2SiF6等を用いてガラス内に含有できる。本発明の光学ガラスでは、Rn2O成分式中、RnはLi、Na、Kからなる群より選択される1種以上の含有率の質量和が、15.0以下であることが好ましい。これにより、ガラスの屈折率の低下が抑えられるため、所望の高屈折率を得易くすることができる。また、ガラスの液相温度が低くなるため、ガラスの耐失透性を高めることができる。従って、酸化物換算組成のガラス全質量に対するRn2O成分の含有率の質量和は、好ましくは15.0、より好ましくは13.0、最も好ましくは12.0を上限とする。なお、Rn2O成分はいずれも含有しなくとも所望の特性を備えた光学ガラスを得ることができるが、Rn2O成分の少なくともいずれかを0.1以上含有することで、ガラスの液相温度が高められるため、ガラスの耐失透性をより高めることができる。従って、この場合における酸化物換算組成のガラス全物質量に対するRn2O成分の含有率の質量和は、好ましくは0.1、より好ましくは1.0、最も好ましくは2.0を下限とする。MgO成分は、ガラスの液相温度を下げ、ガラスの耐失透性を高める成分であり、本発明の光学ガラス中の任意成分である。特に、MgO成分の含有率を5.0以下にすることで、所望の高屈折率及び高分散を得易くすることができる。従って、酸化物換算組成のガラス全質量に対するMgO成分の含有率は、好ましくは5.0、より好ましくは4.0、最も好ましくは3.0を上限とする。MgO成分は、原料として例えばMgCO3、MgF2等を用いてガラス内に含有できる。CaO成分は、ガラスの液相温度を下げ、ガラスの耐失透性を高める成分であり、本発明の光学ガラス中の任意成分である。特に、CaO成分の含有率を10.0以下にすることで、所望の高屈折率及び高分散を得易くし、耐失透性や化学的耐久性の低下を抑えることができる。従って、酸化物換算組成のガラス全質量に対するCaO成分の含有率は、好ましくは10.0、より好ましくは8.0、最も好ましくは6.0を上限とする。CaO成分は、原料として例えばCaCO3、CaF2等を用いてガラス内に含有できる。SrO成分は、ガラスの液相温度を下げ、ガラスの耐失透性を高める成分であり、ガラス中の任意成分である。特に、SrO成分の含有率を10.0以下にすることで、所望の高屈折率及び高分散を得易くし、耐失透性や化学的耐久性の低下を抑えることができる。従って、酸化物換算組成のガラス全質量に対するSrO成分の含有率は、好ましくは10.0、より好ましくは8.0、最も好ましくは5.0を上限とする。SrO成分は、原料として例えばSrNO32、SrF2等を用いてガラス内に含有できる。本発明の光学ガラスでは、RO成分式中、RはMg、Ca、Sr、Baからなる群より選択される1種以上の含有率の質量和が、20.0以下であることが好ましい。これにより、RO成分による屈折率及び分散の低下が抑えられるため、所望の高屈折率及び高分散を得易くすることができる。従って、酸化物換算組成のガラス全質量に対するRO成分の含有率の質量和は、好ましくは20.0、より好ましくは15.0、最も好ましくは10.0を上限とする。なお、RO成分はいずれも含有しなくとも所望の特性を備えた光学ガラスを得ることができるが、RO成分の少なくともいずれかを0.1以上含有することで、ガラスの液相温度が高められるため、ガラスの耐失透性をより高めることができる。従って、この場合における酸化物換算組成のガラス全物質量に対するRO成分の含有率の質量和は、好ましくは0.1、より好ましくは0.5、最も好ましくは1.0を下限とする。Y2O3成分は、ガラスの屈折率を高めるとともに、ガラスの化学的耐久性を向上する成分であり、本発明の光学ガラス中の任意成分である。特に、Y2O3成分の含有率を10.0以下にすることで、所望の高分散を得易くすることができ、ガラスの耐失透性を高めることができる。従って、酸化物換算組成のガラス全質量に対するY2O3成分の含有率は、好ましくは10.0、より好ましくは8.0、最も好ましくは5.0を上限とする。Y2O3成分は、原料として例えばY2O3、YF3等を用いてガラス内に含有できる。La2O3成分は、ガラスの屈折率を高めるとともに、ガラスの化学的耐久性を向上する成分であり、本発明の光学ガラス中の任意成分である。特に、La2O3成分の含有率を10.0以下にすることで、所望の高分散を得易くすることができ、ガラスの耐失透性を高めることができる。従って、酸化物換算組成のガラス全質量に対するLa2O3成分の含有率は、好ましくは10.0、より好ましくは8.0、最も好ましくは5.0を上限とする。La2O3成分は、原料として例えばLa2O3、LaNO33XH2OXは任意の整数等を用いてガラス内に含有できる。Gd2O3成分は、ガラスの屈折率を高めるとともに、ガラスの化学的耐久性を向上する成分であり、本発明の光学ガラス中の任意成分である。特に、Gd2O3成分の含有率を10.0以下にすることで、所望の高分散を得易くすることができ、ガラスの耐失透性を高めることができる。従って、酸化物換算組成のガラス全質量に対するGd2O3成分の含有率は、好ましくは10.0、より好ましくは8.0、最も好ましくは5.0を上限とする。Gd2O3成分は、原料として例えばGd2O3、GdF3等を用いてガラス内に含有できる。本発明の光学ガラスでは、Ln2O3成分式中、LnはY、La、Gdからなる群より選択される1種以上の含有率の質量和が、20.0以下であることが好ましい。この質量和を20.0以下にすることで、Ln2O3成分によるアッベ数の上昇が抑えられるため、所望の高分散を得易くすることができる。従って、酸化物換算組成のガラス全質量に対するLn2O3成分の含有率の質量和は、好ましくは20.0、より好ましくは18.0、最も好ましくは15.0を上限とする。B2O3成分は、安定なガラスの形成を促し、耐失透性を高める成分であり、本発明の光学ガラス中の任意成分である。特に、B2O3成分の含有率を10.0以下にすることで、B2O3成分による屈折率の低下が抑えられるため、所望の高屈折率を得易くすることができる。従って、酸化物換算組成のガラス全質量に対するB2O3成分の含有率は、好ましくは10.0、より好ましくは8.0、最も好ましくは6.0を上限とする。なお、B2O3成分は含有しなくとも所望の特性を備えた光学ガラスを得ることができるが、B2O3成分を0.1以上含有することで、ガラスの液相温度が高められるため、ガラスの耐失透性をより高めることができる。従って、この場合における酸化物換算組成のガラス全物質量に対するB2O3成分の含有率は、好ましくは0.1、より好ましくは0.2、最も好ましくは0.3を下限とする。B2O3成分は、原料として例えばH3BO3、Na2B4O7、Na2B4O710H2O、BPO4等を用いてガラス内に含有できる。GeO2成分は、ガラスの屈折率を高めるとともに、安定なガラス形成を促してガラスの耐失透性を高める成分であり、本発明の光学ガラス中の任意成分である。特に、GeO2成分の含有率を10.0以下にすることで、ガラスの材料コストを低減できる。従って、酸化物換算組成のガラス全質量に対するGeO2成分の含有率は、好ましくは10.0、より好ましくは8.0、最も好ましくは5.0を上限とする。GeO2成分は、原料として例えばGeO2等を用いてガラス内に含有できる。Bi2O3成分は、ガラスの屈折率を上げ、ガラスの分散を高める成分であり、本発明の光学ガラス中の任意成分である。特に、Bi2O3成分の含有率を20.0以下にすることで、ガラスの安定性を高めて耐失透性の低下を抑えることができ、ガラスの透過率の低下を抑えることができる。従って、酸化物換算組成のガラス全質量に対するBi2O3成分の含有率は、好ましくは20.0、より好ましくは15.0を上限とし、さらに好ましくは10.0未満とし、最も好ましくは5.0未満とする。ZrO2成分は、着色を低減して短波長の可視光に対する透過率を高めるとともに、安定なガラス形成を促してガラスの耐失透性を高める成分であり、本発明の光学ガラス中の任意成分である。特に、ZrO2成分の含有率を10.0以下にすることで、ZrO2成分による屈折率の低下が抑えられるため、所望の高屈折率を得易くすることができる。従って、酸化物換算組成のガラス全質量に対するZrO2成分の含有率は、好ましくは10.0、より好ましくは8.0、最も好ましくは5.0を上限とする。ZrO2成分は、原料として例えばZrO2、ZrF4等を用いてガラス内に含有できる。ZnO成分は、ガラスの液相温度を下げ、ガラスの耐失透性を高める成分であり、本発明の光学ガラス中の任意成分である。特に、ZnO成分の含有率を10.0以下にすることで、所望の高屈折率及び高分散を得易くすることができる。従って、酸化物換算組成のガラス全質量に対するZnO成分の含有率は、好ましくは10.0、より好ましくは8.0、最も好ましくは5.0を上限とする。ZnO成分は、原料として例えばZnO、ZnF2等を用いてガラス内に含有できる。Al2O3成分は、ガラスの化学的耐久性を向上し、ガラス溶融時の粘度を高める成分であり、本発明の光学ガラス中の任意成分である。特に、Al2O3成分の含有率を10.0以下にすることで、ガラスの溶融性を高めつつ、ガラスの失透傾向を弱めることができる。従って、酸化物換算組成のガラス全質量に対するAl2O3成分の含有率は、好ましくは10.0、より好ましくは8.0、最も好ましくは5.0を上限とする。Al2O3成分は、原料として例えばAl2O3、AlOH3、AlF3等を用いてガラス内に含有できる。Ta2O5成分は、ガラスの屈折率を高める成分であり、本発明の光学ガラス中の任意成分である。特に、Ta2O5成分の含有率を10.0以下にすることで、ガラスを失透し難くすることができる。従って、酸化物換算組成のガラス全質量に対するTa2O5成分の含有率は、好ましくは10.0、より好ましくは8.0、最も好ましくは4.0を上限とする。Ta2O5成分は、原料として例えばTa2O5等を用いてガラス内に含有できる。WO3成分は、ガラスの屈折率を上げ、ガラスの分散を高める成分であり、本発明の光学ガラス中の任意成分である。特に、WO3成分の含有率を20.0以下にすることで、ガラスの耐失透性を高めるとともに、短波長の可視光に対するガラスの透過率の低下を抑えることができる。従って、酸化物換算組成のガラス全質量に対するWO3成分の含有率は、好ましくは20.0、より好ましくは15.0、最も好ましくは10.0を上限とする。WO3成分は、原料として例えばWO3等を用いてガラス内に含有できる。Sb2O3成分は、短波長の可視光に対するガラスの透過率を高める成分であるとともに、ガラスを溶融する際に脱泡効果を有する成分である。特に、Sb2O3成分の含有量を1.0以下にすることで、Sb2O3成分が溶解設備特にPt等の貴金属と合金化し難くなり、金型に付着する不純物が低減されるため、ガラス成形体の表面への凹凸や曇りの形成を低減できる。従って、酸化物基準の全質量に対するSb2O3成分の含有量は、好ましくは1.0、より好ましくは0.8、最も好ましくは0.5を上限とする。Sb2O3成分は、原料として例えばSb2O3、Sb2O5、Na2H2Sb2O75H2O等を用いてガラス内に含有することができる。なお、ガラスを清澄し脱泡する成分は、上記のSb2O3成分に限定されるものではなく、ガラス製造の分野における公知の清澄剤、脱泡剤或いはそれらの組み合わせを用いることができる。<含有すべきでない成分について>次に、本発明の光学ガラスに含有すべきでない成分、及び含有することが好ましくない成分について説明する。本発明の光学ガラスには、他の成分を本願発明のガラスの特性を損なわない範囲で必要に応じ、添加できる。また、Ti、Zr、Nb、W、La、Gd、Y、Yb、Luを除く、V、Cr、Mn、Fe、Co、Ni、Cu、Ag及びMo等の各遷移金属成分は、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。さらに、PbO等の鉛化合物、及び、Th、Cd、Tl、Os、Be、Seの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、及び廃棄できる。本発明のガラス組成物は、その組成が酸化物換算組成のガラス全質量に対する質量で表されているため直接的にモルの記載に表せるものではないが、本発明において要求される諸特性を満たすガラス組成物中に存在する各成分のモル表示による組成は、酸化物換算組成で概ね以下の値をとる。P2O5成分5.0~40.0mol及びNb2O5成分5.0~30.0mol、並びにTiO2成分0~40.0mol及び/又はBaO成分0~20.0mol及び/又はSiO2成分0~20.0mol及び/又はLi2O成分0~30.0mol及び/又はNa2O成分0~30.0mol及び/又はK2O成分0~15.0mol及び/又はMgO成分0~20.0mol及び/又はCaO成分0~25.0mol及び/又はSrO成分0~15.0mol及び/又はY2O3成分0~4.0mol及び/又はLa2O3成分0~3.0mol及び/又はGd2O3成分0~3.0mol及び/又はB2O3成分0~20.0mol及び/又はGeO2成分0~15.0mol及び/又はBi2O3成分0~4.0mol及び/又はZrO2成分0~13.0mol及び/又はZnO成分0~20.0mol及び/又はAl2O3成分0~15.0mol及び/又はTa2O5成分0~3.0mol及び/又はWO3成分0~15.0mol及び/又はSb2O3成分0~0.3mol[製造方法]本発明の光学ガラスは、例えば以下のように作製される。すなわち、上記原料を各成分が所定の含有率の範囲内になるように均一に混合し、作製した混合物を石英坩堝又はアルミナ坩堝に投入して粗溶融した後、白金坩堝、白金合金坩堝又はイリジウム坩堝に入れて1000~1300°Cの温度範囲で2~10時間溶融し、攪拌均質化して泡切れ等を行った後、1250°C以下の温度に下げてから仕上げ攪拌を行って脈理を除去し、金型に鋳込んで徐冷することにより作製される。[物性]本発明の光学ガラスは、高い屈折率ndを有するとともに、高い分散性を有する必要がある。特に、本発明の光学ガラスの屈折率ndは、好ましくは1.70、より好ましくは1.75、最も好ましくは1.80を下限とし、好ましくは2.20、より好ましくは2.15、最も好ましくは2.10を上限とする。また、本発明の光学ガラスのアッベ数νdは、好ましくは25、より好ましくは22、最も好ましくは19を上限とする。これらにより、光学設計の自由度が広がり、更に素子の薄型化を図っても大きな光の屈折量を得ることができる。なお、本発明の光学ガラスのアッベ数νdの下限は特に限定しないが、本発明によって得られるガラスのアッベ数νdは、概ね10以上、具体的には12以上、さらに具体的には15以上であることが多い。また、本発明の光学ガラスは、着色が少ないことが好ましい。特に、本発明の光学ガラスは、ガラスの透過率で表すと、厚み10mmのサンプルで分光透過率70を示す波長λ70が500nm以下であり、より好ましくは480nm以下であり、最も好ましくは450nm以下である。これにより、ガラスの吸収端が紫外領域の近傍に位置するようになり、可視域におけるガラスの透明性が高められるため、この光学ガラスをレンズ等の光学素子の材料として用いることができる。また、本発明の光学ガラスは、耐失透性が高い必要がある。特に、本発明の光学ガラスは、1200°C以下の低い液相温度を有することが好ましい。より具体的には、本発明の光学ガラスの液相温度は、好ましくは1200°C、より好ましくは1150°C、最も好ましくは1100°Cを上限とする。これにより、より低い温度で溶融ガラスを流出しても、作製されたガラスの結晶化が低減されるため、溶融状態からガラスを形成したときの耐失透性を高めることができ、ガラスを用いた光学素子の光学特性への影響を低減することができる。一方、本発明の光学ガラスの液相温度の下限は特に限定しないが、本発明によって得られるガラスの液相温度は、概ね500°C以上、具体的には550°C以上、さらに具体的には600°C以上であることが多い。なお、本明細書中における液相温度とは、直径2mm程度の粒状に粉砕したガラス試料を白金板上に載せ、800°Cから1220°Cの温度傾斜のついた炉内で30分間保持した後取り出し、冷却後にガラス中の結晶の有無を倍率80倍の顕微鏡にて観察することで測定される、ガラス中に結晶が認められず失透が生じない最も低い温度である。また、本発明の光学ガラスは、高い耐酸性を有することが好ましい。特に、JOGIS06-1999に準じたガラスの粉末法による化学的耐久性耐酸性は、好ましくはクラス1~5、より好ましくはクラス1~4、最も好ましくはクラス1~3である。これにより、光学ガラスを研磨加工する際に、酸性の研磨液や洗浄液によるガラスの曇りが低減されるため、研磨加工をより行い易くすることができる。ここで耐酸性とは、酸によるガラスの侵食に対する耐久性であり、この耐酸性は、日本光学硝子工業会規格光学ガラスの化学的耐久性の測定方法JOGIS06-1999により測定することができる。また、粉末法による化学的耐久性耐酸性がクラス1~5であるとは、JOGIS06-1999に準じて行った化学的耐久性耐酸性が、測定前後の試料の質量の減量率で、2.20質量未満であることを意味する。なお、化学的耐久性耐酸性のクラス1は、測定前後の試料の質量の減量率が0.20質量未満であり、クラス2は、測定前後の試料の質量の減量率が0.20質量以上0.35質量未満であり、クラス3は、測定前後の試料の質量の減量率が0.35質量以上0.65質量未満であり、クラス4は、測定前後の試料の質量の減量率が0.65質量以上1.20質量未満であり、クラス5は、測定前後の試料の質量の減量率が1.20質量以上2.20質量未満であり、クラス6は、測定前後の試料の質量の減量率が2.20質量以上である。[光学素子の作製]本発明の光学ガラスは、様々な光学素子及び光学設計に有用であるが、その中でも特に、本発明の光学ガラスからプレス成形の手段を用いて、レンズやプリズム、ミラー等の光学素子を作製することが好ましい。これにより、カメラやプロジェクタ等のような光学素子に可視光を透過させる光学機器に用いたときに、高精細で高精度な結像特性を実現しつつ、これら光学機器における光学系の小型化を図ることができる。本発明の実施例No.1~No.7及び比較例No.1のガラスの組成、屈折率nd、アッベ数νd、分光透過率が70を示す波長λ70、液相温度、並びに粉末法による化学的耐久性耐酸性を表1に示す。なお、以下の実施例はあくまで例示の目的であり、これらの実施例のみ限定されるものではない。本発明の実施例No.1~No.7の光学ガラス及び比較例No.1のガラスは、いずれも各成分の原料として各々相当する酸化物、水酸化物、炭酸塩、硝酸塩、弗化物、水酸化物、メタ燐酸化合物等の通常の光学ガラスに使用される高純度原料を選定し、表1に示した各実施例及び比較例の組成の割合になるように秤量して均一に混合した後、白金坩堝に投入し、ガラス組成の熔融難易度に応じて電気炉で1000~1300°Cの温度範囲で2~10時間溶解し、攪拌均質化して泡切れ等を行った後、1250°C以下に温度を下げて攪拌均質化してから金型に鋳込み、徐冷してガラスを作製した。ここで、実施例No.1~No.7及び比較例No.1のガラスの屈折率nd及びアッベ数νdについては、日本光学硝子工業会規格JOGIS01―2003に基づいて測定した。なお、本測定に用いたガラスとして、アニール条件は徐冷降下速度を-25°C/hrとして、徐冷炉にて処理を行ったものを用いた。また、実施例No.1~No.7及び比較例No.1のガラスの液相温度は、粉砕したガラス試料を10mm間隔で白金板上に載せ、これを800°Cから1200°Cの温度傾斜のついた炉内で30分間保持した後で取り出し、冷却後にガラス試料中の結晶の有無を倍率80倍の顕微鏡にて観察することで測定した。この際、サンプルとして光学ガラスを直径2mm程度の粒状に粉砕した。また、実施例No.1~No.7及び比較例No.1のガラスの透過率については、日本光学硝子工業会規格JOGIS02に準じて測定した。なお、本発明においては、ガラスの透過率を測定することで、ガラスの着色の有無と程度を求めた。具体的には、厚さ10±0.1mmの対面平行研磨品をJISZ8722に準じ、200~800nmの分光透過率を測定し、λ70透過率70時の波長を求めた。また、実施例No.1~No.7及び比較例No.1のガラスの耐酸性は、日本光学硝子工業会規格光学ガラスの化学的耐久性の測定方法JOGIS06-1999に準じて測定した。すなわち、粒度425~600μmに破砕したガラス試料を比重ビンにとり、白金かごの中に入れた。白金かごを0.01N硝酸水溶液の入った石英ガラス製丸底フラスコに入れて、沸騰水浴中で60分間処理した。処理後のガラス試料の減量率質量を算出して、この減量率質量が0.20未満の場合をクラス1、減量率が0.20~0.35未満の場合をクラス2、減量率が0.35~0.65未満の場合をクラス3、減量率が0.65~1.20未満の場合をクラス4、減量率が1.20~2.20未満の場合をクラス5、減量率が2.20以上の場合をクラス6とした。このとき、クラスの数が小さいほど、ガラスの耐酸性が優れていることを意味する。表1に表されるように、本発明の実施例の光学ガラスは、いずれも液相温度が1200°C以下、より詳細には1120°C未満であるとともに、この液相温度は500°C以上であった。一方で、比較例のガラスは、液相温度が1120°Cであった。このため、本発明の実施例の光学ガラスは、比較例のガラスに比べて液相温度が低く失透し難いことが明らかになった。また、本発明の実施例の光学ガラスは、いずれもλ70透過率70時の波長が500nm以下、より詳細には450nm以下であった。一方で、比較例のガラスは、λ70が450nmより大きかった。このため、本発明の実施例の光学ガラスは、比較例のガラスに比べて着色し難いことが明らかになった。また、本発明の実施例の光学ガラスは、いずれも屈折率ndが1.70以上、より詳細には1.80以上であるとともに、この屈折率ndは2.20以下、より詳細には2.10以下であり、所望の範囲内であった。また、本発明の実施例の光学ガラスは、いずれもアッベ数νdが10以上、より詳細には15以上であるとともに、このアッベ数νdは25以下であり、所望の範囲内であった。また、本発明の実施例の光学ガラスは、いずれも粉末法による化学的耐久性耐酸性がクラス1~5、より詳細にはクラス1~2であった。一方で、比較例のガラスは、粉末法による化学的耐久性耐酸性がクラス4であった。このため、本発明の実施例の光学ガラスは、比較例のガラスに比べて耐酸性に優れていることが明らかになった。さらに、本発明の実施例の光学ガラスを切削及び研磨してプリフォームを形成し、このプリフォームを金型に入れて加熱し軟化しながらプレス成形を行い、得られた成形体に対して研磨加工を行ったところ、安定に様々なレンズの形状に光学ガラスを加工することができた。従って、本発明の実施例の光学ガラスは、屈折率ndが所望の範囲内にありながら、高い分散低いアッベ数νdを有し、可視領域の波長の光に対する透明性が高く、ガラス形成時における耐失透性が高く、且つ、ガラスから研磨ボールを作製した際にガラスに曇りが生じ難いことが明らかになった。以上、本発明を例示の目的で詳細に説明したが、本実施例はあくまで例示の目的のみであって、本発明の思想及び範囲を逸脱することなく多くの改変を当業者により成し得ることが理解されよう。